ШИХТА ДЛЯ ПРОИЗВОДСТВА ПОРИСТОГО ЗАПОЛНИТЕЛЯ
MIXTURE FOR PRODUCING POROUS AGGREGATE

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, уголь, дополнительно содержит опоку при следующем соотношении компонентов, мас.%: глина монтмориллонитовая 67,0-89,0; уголь 1,0-3,0; опока 10,0-30,0.
В составе шихты для производства пористого заполнителя используют глины монтмориллонитовые, включающие Аl-монтмориллонит и Fe-монтмориллонит (нонтронит).
В таблице приведены составы шихты для производства пористого заполнителя.
Таблица
Компоненты
Состав, мас.%:
1
2
3
Глина монтмориллонитовая
89,0
78,0
67,0
Уголь
1,0
2,0
3,0
Опока
10,0
20,0
30,0
Прочность на сжатие, МПа
~3,5
~3,5
~3,5
2
Компоненты сырьевой смеси дозируют в требуемых количествах. Уголь и опоку по отдельности размалывают до получения порошка с удельной поверхностью 2000-4500 см/г, смешивают с добавлением глины монтмориллонитовой. Полученную шихту увлажняют до 18-23% и формуют из нее гранулы размером 20-40 мм, которые сушат до влажности не более 6 % и обжигают при температуре 1100-1200°С.
Источник информации
1. SU 1161500, С04В 31/00, 1985.